КАТАЛИЗАТОР ДЛЯ СЕЛЕКТИВНОГО КАТАЛИТИЧЕСКОГО ВОССТАНОВЛЕНИЯ (SCR), СОДЕРЖАЩИЙ КОМПОЗИТНЫЙ ОКСИД, СОДЕРЖАЩИЙ V И SB, СПОСОБ ЕГО ПОЛУЧЕНИЯ И ЕГО ПРИМЕНЕНИЕ ДЛЯ УДАЛЕНИЯ ОКСИДОВ АЗОТА

1. Применение каталитической композиции, содержащей:
2
- подложку, содержащую TiO,
4
0,92
0,92
4
- композитный оксид, содержащий ванадий и сурьму, который имеет структуру типа рутила, отличающуюся от VSbO и VSbO, определенную рентгеновским дифракционным анализом (XRD) с помощью Cu Kα излучения, и
- при необходимости один или более оксид, выбранный из группы, состоящей из оксидов кремния, оксидов ванадия и оксидов сурьмы,
для селективного каталитического восстановления оксидов азота.
4
0,92
0,92
4
2. Применение по п. 1, причем композитный оксид, содержащий ванадий и сурьму, отличается дифракционным пиком XRD плоскости (110) или (101) при более высоких 2θ, чем для VSbO и VSbO, по меньшей мере на 0,1°.
4
0,92
0,92
4
3. Применение по п. 2, причем композитный оксид, содержащий ванадий и сурьму, отличается дифракционным пиком XRD плоскости (101) при более высоких 2θ, чем для VSbO и VSbO, по меньшей мере на 0,2°, предпочтительно по меньшей мере 0,3° и более предпочтительно по меньшей мере 0,5°.
4. Применение по п. 1, причем композитный оксид, содержащий ванадий и сурьму, отличается дифракционным пиком XRD плоскости (110) при 2θ в диапазоне от 27,25° до 29,00° и дифракционным пиком XRD плоскости (101) при 2θ в диапазоне от 35,43° до 37,00°.
5. Применение по п. 1, причем ванадий, включая ванадий как в композитном оксиде ванадия и сурьмы, так и необязательном оксиде (оксидах) ванадия, присутствует в каталитической композиции в диапазоне от 0,5 до 6% масс., предпочтительно от 1 до 4,5% масс. и более предпочтительно от 2 до 4% масс., вычисленный как элементарный V; и причем сурьма, включая сурьму как в композитном оксиде ванадия и сурьмы, так и необязательном оксиде (оксидах) сурьмы, присутствует в каталитической композиции в диапазоне от 0,8 до 16% масс., предпочтительно от 3,5 до 14% масс. и более предпочтительно от 5 до 10% масс. вычисленная как элементарная Sb.
6. Применение по любому из пп. 1-5, причем каталитическая композиция находится в формованном виде, предпочтительно в форме экструдата, или наносится на субстрат.
7. Применение по п. 1, причем оксиды азота присутствуют в выхлопных газах из двигателя внутреннего сгорания, такого как дизельный двигатель, силовая установка или установка для сжигания отходов.
8. Способ получения каталитической композиции, которая определена в любом из пп. 1-6, который включает стадии:
2
(i) смешивания оксида ванадия/сурьмы и необязательно источника кремния с подложкой, содержащей TiO, в растворителе с получением суспензии;
(ii) при необходимости нанесения суспензии на субстрат;
(iii) высушивания при температуре в диапазоне от 80 до 250°С;
(iv) прокаливания при температуре по меньшей мере 500°С.
9. Способ по п. 8, причем прокаливание в стадии (iv) проводят при температуре в диапазоне от выше 500°С до 700°С, более предпочтительно от 550°С до 700°С, еще предпочтительно от 600°С до 700°С и наиболее предпочтительно от 650°С до 700°С.
10. Способ по п. 8 или 9, причем оксид ванадия/сурьмы, применяемый на стадии (i), получают посредством
(a) предоставления суспензии, содержащей оксид (оксиды) ванадия и оксид (оксиды) сурьмы; и
(b) высушивания суспензии с получением оксида ванадия/сурьмы при температуре в диапазоне от 80°С до 250°С.
11. Способ по п. 8 или 9, причем оксид ванадия/сурьмы, применяемый на стадии (i), получают посредством
(а') предоставления суспензии или раствора, содержащего источник ванадия и источник сурьмы;
(b') осаждения и отделения оксида ванадия/сурьмы от суспензии или раствора; и
(с') при необходимости высушивания при температуре в диапазоне от 80°С до 250°С.
12. Способ по п. 8, который не включает стадию (ii) и при необходимости включает стадию формования с получением каталитической композиции в формованном виде.
13. Каталитическая композиция, полученная/получаемая способом по любому из пп. 8-12.
14. Применение каталитической композиции по п. 13 для селективного каталитического восстановления оксидов азота.
15. Применение по п. 14, причем оксиды азота присутствуют в выхлопных газах из двигателя внутреннего сгорания, такого как дизельный двигатель, силовая установка или установка для сжигания отходов.